СПОСОБ НАНЕСЕНИЯ ЗАЩИТНОГО ПОКРЫТИЯ НА ПОВЕРХНОСТЬ ПАТРОННОЙ ГИЛЬЗЫ

1. Способ нанесения защитного покрытия на поверхность патронной гильзы из стали, включающий формирование на поверхности гильзы грунтового слоя, с последующей пассивацией, а затем и полимерного слоя путем обработки гильзы в водном растворе полимера полиорганосилоксана и сополимера бутадиена со стиролом и модифицированием смеси полимером с последующей термической обработкой, отличающийся тем, что формирование грунтового слоя на поверхности гильзы осуществляют последовательно, по меньшей мере, в одной ванне, начиная с обработки в растворе с низкой общей кислотностью, например, в 20 точек, а затем с постепенным повышением общей кислотности до 120 точек в последующих ваннах, при этом в процессе обработки гильзы в водном растворе смеси полимера полиорганосилоксана и сополимера бутадиена со стиролом и модифицирующим его полимером раствор активно с использованием насоса перемешивают и непрерывно фильтруют, удаляя из водного раствора смеси образовавшиеся сгустки и взвеси, после чего перед термообработкой в течение 1…5 мин гильзы подвергают сепарированию, удаляя с их поверхности и из полости излишки смеси, при этом операции формирования слоев защитного покрытия осуществляют при помощи вращающегося барабана с последовательно расположенными соответствующими проводимым операциям секциями.
2. Способ по п.1, отличающийся тем, что после нанесения грунтового слоя на поверхность гильзы последнюю подвергают сушке при температуре 100-200°С в течение 2…8 мин.
3. Способ по п.1, отличающийся тем, что очистку смеси полимера полиорганосилоксана и сополимера бутадиена со стиролом и модифицирующим его полимером от флуктуации и взвесей осуществляют непрерывно или периодически, исходя из расчета полной очистки объема ванны, в течение 3…20 мин.